(57)【要約】【目的】  十分な深さのノッチ特性を有する小型のフィルタを提供する。【解決手段】  共振器を構成するために高誘電体材料製の高誘電率材料層３４の表面に固着された第１ライン導体３８および第２ライン導体４０と、その高誘電率材料層３４から所定距離離隔して平行に設けられた蓋板（接地導体）１６、１８と、その高誘電率材料層３４と接地導体１６、１８との間に充填された第１電磁波吸収材料層３２および第２電磁波吸収材料層３６とを備え、所定帯域の信号の通過を阻止するフィルタ１０において、前記共振器を構成する一対の第１ライン導体３８および第２ライン導体４０のうちの全長が短い側の第２ライン導体４０の少なくとも端部付近が、第１電磁波吸収材料層３２よりも低い誘電率を有する材料（空気）で覆われている。共振器のＱが向上するとともに、所定帯域の信号の通過を阻止するための深いノッチを有する好適な濾波特性が得られる。【選択図】    図３
2006135558.tif 000002
【特許請求の範囲】
【請求項１】
共振器を構成するために高誘電率材料層の表面若しくは表面および裏面に固着された少なくとも一対のライン導体と、該高誘電率材料層から所定距離離隔して平行に設けられた接地導体と、該高誘電率材料層と接地導体との間に充填された電磁波吸収材料とを備えたフィルタにおいて、
前記共振器を構成する一対のライン導体のうちの全長が短い側のライン導体の端部付近を、前記電磁波吸収材料よりも低い誘電率を有する低誘電率材料で覆うようにしたことを特徴とするフィルタ。
【請求項２】
前記低誘電率材料は気体である請求項１のフィルタ。
【請求項３】
前記ライン導体は、前記高誘電率材料層の一面に配置された第１ライン導体と、該高誘電率材料層の他面において該第１ライン導体と対抗するように配置された、該第１ライン導体より全長が短い第２ライン導体を含むものであり、
該第２ライン導体の両端部付近が前記低誘電率材料でそれぞれ覆われているものである請求項１のフィルタ。
【請求項４】
前記ライン導体は、前記高誘電率材料層の一面に配置された第１ライン導体と、該高誘電率材料層の他面において該第１ライン導体との間で高誘電率材料層を挟んで対向するように配置され、該第１ライン導体より全長が短い複数個の第２ライン導体から構成され、
該複数個のライン導体の両端部付近が前記低誘電率材料でそれぞれ覆われており、
前記複数個の第２ライン導体は前記第１ライン導体との間で複数の共振器を構成し、
該複数の共振器の共振周波数に対応する複数の帯域において信号の通過を阻止するものである請求項１のフィルタ。
【請求項５】
前記複数個の第２ライン導体の長手方向の配置間隔は、前記共振器の共振波長の１／４よりも短い寸法である請求項４のフィルタ。
【請求項６】
前記電磁波吸収材料は軟磁性物質の粉末を含む合成樹脂であり、
前記電磁波吸収材料よりも低い誘電率を有する材料は空気である請求項１乃至５のいずれかのフィルタ。
【発明の詳細な説明】
【技術分野】
【０００１】
本発明は、誘電体上のライン導体を利用して所定の帯域内の周波数を有する信号の通過を阻止するフィルタに関するものである。
【背景技術】
【０００２】
所定の周波数において透過係数Ｓ２１（ｄＢ）が急激に低下する所定帯域のノッチ特性が形成される濾波特性を有し、その所定帯域内の周波数を有する信号の通過を阻止するフィルタが知られている。たとえば、バンドエリミネーションフィルタと称されるものがそれである。無線通信機器の利用周波数帯域が相互に接近している波長帯において、既存の利用周波数帯と同じ帯域の信号を出力しないようにするために利用される。
【０００３】
本出願人は、先に、軟磁性金属粉末をプラスチック内に分散させた電磁シールド材を開発するとともに、それと誘電体上のライン導体とを利用したハイカットフィルタを提案した。特許文献１に記載されたフィルタがそれである。このフィルタは、誘電体の表面に密着した状態で少なくとも一対の接地（ＧＮＤ）ライン導体と信号ライン導体とを備え、その誘電体として、軟磁性物質の粉末を合成樹脂のマトリックス中に分散させてなる電磁波吸収材料から成るシートを用いたことを特徴とするものである。
【特許文献１】特開２００２−１７１１０４号公報
【０００４】
次いで、本出願人は、上記技術を参考にしてさらに研究を進め、前記の電磁波吸収材料上に設けた信号伝送ラインにコンデンサ要素を直列に設けると、急峻な濾波特性が得られることを見出し、第１ライン導体に対して所定の誘電率を有する誘電体材料を挟む第２ライン導体を設けるとともに、その第１ライン導体と第２ライン導体との重なり寸法を調節することにより、所望の周波数において帯域のノッチ特性を有するフィルタを得た。
【発明の開示】
【発明が解決しようとする課題】
【０００５】
そして、上記のフィルタに対する小型化の要請に応えるために、上記誘電体材料に、さらに高誘電率を備えた物質、たとえばチタン酸バリウムなどの高誘電率セラミックスなどを用いると、濾波特性内の帯域のノッチの深さが浅くなり、十分な濾波特性が得られないという問題があった。
る。
【０００６】
本発明は以上の事情を背景として為されたものであって、その目的とするところは、十分な深さのノッチ特性を有する小型のフィルタ、たとえばノッチ特性を有する小型のバンドパスフィルタを提供することにある。
【０００７】
本発明者等は、以上の事情を背景として種々検討を重ねた結果、共振器を構成するために誘電体材料層の表面に固着された少なくとも一対のライン導体と、該誘電体材料層から所定距離離隔して平行に設けられた接地導体と、該誘電体材料層と接地導体との間に充填された電磁波吸収材料とからフィルタを構成し、上記共振器を構成する一対のライン導体のうちの全長が短い側のライン導体の端部付近を、前記電磁波吸収材料よりも十分に低い誘電率を有する低誘電率材料である空気で覆うようにすると、ライン導体が固着される誘電体材料に高誘電率セラミックスなどを用いても、十分な深さのノッチ特性が得られることを見出した。本発明はかかる知見に基づいて為されたものである。
【課題を解決するための手段】
【０００８】
すなわち、請求項１に係る発明の要旨とするところは、共振器を構成するために高誘電体材料製の高誘電率材料層の表面若しくは表面および裏面に固着された少なくとも一対のライン導体と、その高誘電率材料層から所定距離離隔して平行に設けられた接地導体と、その高誘電率材料層と接地導体との間に充填された電磁波吸収材料とを備えたフィルタにおいて、前記共振器を構成する一対のライン導体のうちの全長が短い側のライン導体の少なくとも端部付近を、前記電磁波吸収材料よりも低い誘電率を有する材料で覆うようにしたことにある。
【０００９】
また、請求項２に係る発明の要旨とするところは、上記請求項１に係る発明において、前記電磁波吸収材料よりも低い誘電率を有する材料は、気体であることを特徴とする。
【００１０】
また、請求項３に係る発明の要旨とするところは、上記請求項１に係る発明において、(a) 前記ライン導体は、前記高誘電率材料層の一面に配置された第１ライン導体と、該高誘電率材料層の他面において該第１ライン導体と対抗するように配置された、該第１ライン導体より全長が短い第２ライン導体を含むものであり、(b) その第２ライン導体の両端部付近が前記電磁波吸収材料よりも低い誘電率を有する材料でそれぞれ覆われているものである。
【００１１】
また、請求項４に係る発明の要旨とするところは、上記請求項１に係る発明において、(a) 前記ライン導体は、前記高誘電率材料層の一面に配置された第１ライン導体と、その高誘電率材料層の他面において該第１ライン導体と対抗するように配置され、該第１ライン導体より全長が短い複数個の第２ライン導体から構成され、(b) それら複数個のライン導体の両端部付近が前記電磁波吸収材料よりも低い誘電率を有する材料でそれぞれ覆われており、(c) 前記複数個の第２ライン導体は前記第１ライン導体との間で複数の共振器をそれぞれ構成し、(d) それら複数の共振器の共振周波数に対応する複数の帯域において信号の通過を阻止するものである。
【００１２】
また、請求項５に係る発明の要旨とするところは、上記請求項４に係る発明において、前記複数個の第２ライン導体の長手方向の配置間隔は、λ／４よりも短い寸法である。
【００１３】
また、請求項６に係る発明の要旨とするところは、(a) 前記電磁波吸収材料は、軟磁性物質の粉末を含む合成樹脂であり、(b) 前記電磁波吸収材料よりも低い誘電率を有する材料は空気である。
【発明の効果】
【００１４】
請求項１に係る発明によれば、共振器を構成するために高誘電体材料製の高誘電率材料層の表面若しくは表面および裏面に固着された少なくとも一対のライン導体と、その高誘電率材料層から所定距離離隔して平行に設けられた接地導体と、その高誘電率材料層と接地導体との間に充填された電磁波吸収材料とを備えたフィルタにおいて、前記共振器を構成する一対のライン導体のうちの全長が短い側のライン導体の少なくとも端部付近が、前記電磁波吸収材料よりも低い誘電率を有する材料で覆われているので、ライン導体の端部に形成される反射点における反射率が向上して共振器のＱが向上するとともに、所定の帯域の信号の通過を阻止するための深いノッチを有する好適な濾波特性が得られる。
【００１５】
また、請求項２に係る発明によれば、前記電磁波吸収材料よりも低い誘電率を有する材料は誘電率が極めて低い気体であるので、軽量のフィルタが構成される。
【００１６】
また、請求項３に係る発明によれば、(a) 前記ライン導体は、前記高誘電率材料層の一面に配置された第１ライン導体と、該高誘電率材料層の他面において該第１ライン導体と対抗するように配置された、該第１ライン導体より全長が短い第２ライン導体を含むものであり、(b) その第２ライン導体の両端部付近が前記電磁波吸収材料よりも低い誘電率を有する材料でそれぞれ覆われているものであることから、第１ライン導体と第２ライン導体とによって高いＱを備えた共振器が構成される。
【００１７】
また、請求項４に係る発明によれば、(a) 前記ライン導体は、前記高誘電率材料層の一面に配置された第１ライン導体と、その高誘電率材料層の他面において該第１ライン導体との間で高誘電率材料層を挟んで対向するように配置され、該第１ライン導体より全長が短い複数個の第２ライン導体から構成され、(b) それら複数個のライン導体の両端部付近が前記電磁波吸収材料よりも低い誘電率を有する材料でそれぞれ覆われており、(c) 前記複数個の第２ライン導体は前記第１ライン導体との間で複数の共振器をそれぞれ構成し、(d) それら複数の共振器の共振周波数に対応する複数の帯域において信号の通過を阻止するものであることから、高誘電率材料層を挟んで対向するように配置された第１ライン導体と複数の第２ライン導体との間で高次のモードで共振する複数の共振器が構成されるので、複数のノッチを有する濾波特性が得られる。
【００１８】
また、請求項５に係る発明によれば、前記複数個の第２ライン導体の長手方向の配置間隔は、その第２ライン導体で構成される共振器における共振波の波長λの１／４よりも短い寸法であることから、フィルタを小型に構成することができる。
【００１９】
また、請求項６に係る発明によれば、(a) 前記電磁波吸収材料は軟磁性物質の粉末を含む合成樹脂であるので、適度の誘電率および磁性損失特性を備える。また、前記第２ライン導体の端部付近を覆う前記電磁波吸収材料よりも低い誘電率を有する材料は空気であるので、安価にフィルタを小型に構成することができる。
【発明を実施するための最良の形態】
【００２０】
ここで、好適には、前記第１ライン導体および第２ライン導体は、前記高誘電率材料層の表裏両面に互いに対抗するようにそれぞれ配置されるだけでなく、その高誘電率材料層の一方の表面内において互いに平行に配置されてもよい。
【００２１】
また、好適には、前記第１ライン導体および第２ライン導体は、所定長さの単純なテープ形状だけではなく、必要に応じて種々の変形が加えられ得る。また、接地導体は、上記第１ライン導体および第２ライン導体と同様の幅形状を備えたものであってもよいが、それら第１ライン導体および第２ライン導体の幅寸法よりも大きい幅寸法を備えたものであってもよい。
【００２２】
また、好適には、前記接地導体および電磁波吸収材料は、高誘電率材料層の両側に設けられるが、少なくとも第２ライン導体側に設けられればよい。
【００２３】
以下、本発明の一実施例を図面を参照して詳細に説明する。なお、以下の実施例において、図は簡略化されており、それら各部の寸法等は必ずしも正確に描かれていない。
【実施例】
【００２４】
図１および図２は、本発明の一実施例であるバンドパスフィルタ（以下、フィルタという）１０を示す平面図および側面図である。フィルタ１０は、上面および下面が開口する金属製のケース本体１２と、その開口をそれぞれ塞いだ状態でねじ１４によってケース本体１２に固定された金属製の一対の蓋板１６、１８とを有するハウジング２０を備えている。そのケース本体１２の一対の側端面には、同軸ケーブル用の一対の入力側コネクタ２２および出力側コネクタ２４が設けられている。これらのコネクタ２２、２４は、図示しない入力信号用同軸ケーブルおよび出力信号用同軸ケーブルを、上記ハウジング２０内の長方形の空間に設けられたフィルタ回路に接続するためのものである。
【００２５】
図３は、上記ハウジング２０内の空間に設けられたフィルタ回路３０の構成を説明するための、図１のIII-III 視断面図である。フィルタ回路３０は、厚み方向に積層された第１電磁波吸収材料層３２、高誘電率セラミックスから成る高誘電率材料層３４、および第２電磁波吸収材料層３６と、その高誘電率材料層３４の表裏の両面にそれぞれ固着されてその高誘電率材料層３４を挟んで対向する相対的に長い１つの第１ライン導体３８および相対的に短く且つ直線上に配置された２つの第２ライン導体４０とを備えている。第１ライン導体３８および２つの第２ライン導体４０は、所定厚み且つ一定幅を備えた長手状すなわちテープ状に形成されている。
【００２６】
上記第１電磁波吸収材料層３２および第２電磁波吸収材料層３６は、たとえばＦｅ、Ｆｅ−Ｓｉ合金、Ｆｅ−Ｎｉ合金、Ｆｅ−Ｃｏ合金、Ｆｅ−Ｃｒ合金、Ｆｅ−Ｃｒ−Ａｌ合金、Ｆｅ−Ｃｒ−Ｓｉ合金、センダスト等の軟磁性金属粉から好適に構成される軟磁性物質粉体が、ナイロン、ポリフェニレン、サイファイド、エポキシ樹脂および液晶ポリマー等のマトリクスとなるべき固形媒質内に分散させられることにより構成されたものである。上記軟磁性金属粉の材料、粒径、混合率によって電気的特性が必要に応じて設定される。
【００２７】
上記高誘電率材料層３４は、たとえば酸化チタンと酸化アルミニウム、アルカリ土類金酸の酸化物の化合物、チタン酸バリウムや鉛を含む複合ペロブスカイト化合物等の、比誘電率εr が１００以上の高誘電率材料が用いられる。
【００２８】
また、上記第１ライン導体３８および第２ライン導体４０は、銅、アルミニウム、ニッケル、銀等の金属が、印刷、エッチング、無電解メッキによって所定幅の長手状に形成されたものである。２つの第２ライン導体４０間の長手方向の間隔は、１つの第１ライン導体３８と２つの第２ライン導体４０との間でそれぞれ構成される共振器のうちの少なくとも一方の共振器の共振波の波長λの１／４より短く設定されている。
【００２９】
また、上記第１電磁波吸収材料層３２および第２電磁波吸収材料層３６の外側に密着した接地導体層を配置する必要があるが、本実施例では、前記蓋板１６、１８がその接地導体層を兼ねている。前記コネクタ２２、２４の外周導体はケース本体１２に電気的にも接続されており、蓋板１６、１８はそのケース本体１２およびコネクタ２２、２４の外周導体を介して接地されている。なお、上記コネクタ２２、２４の中心（内周）導体は、上記１ライン導体３８の両端部に電気的に接続されている。
【００３０】
そして、上記２つの第２ライン導体４０は、第１ライン導体３８との間で共振器或いはキャパシタンス手段をそれぞれ構成し、その第２ライン導体４０の端部は、共振波の反射点を構成するのである。本実施例においては、その第２ライン導体４０の端部は、そのその第２ライン導体４０側の第１電磁波吸収材料層３２の誘電率よりも十分に低い空気によってそれぞれ覆われている。すなわち、第１電磁波吸収材料層３２の上記第２ライン導体４０の端部に位置する部分には空気が充填された空間（空洞）である凹み４２がそれぞれ設けられているのである。因みに、上記第１電磁波吸収材料層３２の誘電率εr は「５」、透磁率μr は「１．５」であるのに対し、空気の誘電率εr は「１」、透磁率μr は「１」である。
【００３１】
以上のように構成されたフィルタ回路３０は、たとえば射出成形によって製造される。すなわち、図４に示すように、基板製造工程において、第１ライン導体３８および第２ライン導体４０が固着されたセラミック基板が、印刷、焼成等の工程を経て製造される。このセラミック基板は、前記高誘電率材料層３４に対応している。次いで、第１射出成形工程において、前記凹み４２が形成された第１電磁波吸収材料層３２と同じ外形状の成形キャビティを有する成形金型内に加熱下で流動性の電磁波吸収材料が射出され且つ硬化されることにより、上記凹み４２が形成された第１電磁波吸収材料層３２が成形される。そして、第２射出成形工程において、前記フィルタ回路３０と同じ外形状の成形キャビティを有する成形金型内に、上記成形された第１電磁波吸収材料層３２とセラミック基板とが挿入（インサート）された状態で加熱下で流動性の電磁波吸収材料が射出され且つ硬化されることにより、第２電磁波吸収材料層３６が成形されると同時に、フィルタ回路３０が製造される。
【００３２】
図５は、フィルタ１０の使用法および特性測定方法と濾波特性とを説明する図であって、(a) は使用および特性測定回路を、(b) は測定された透過係数の周波数特性を示している。図５(a) において、入力抵抗ＲINを介して入力信号ＳINを濾波した出力信号ＳOUT は、第１ライン導体３８の一端部と接地電極との間に接続された出力抵抗ＲOUT の両端から発生する信号として得られる。このフィルタ１０の特性は以下のようにして測定された。すなわち、入力抵抗ＲINを介して入力信号ＳINが第１ライン導体３８の一端部に入力されたとき、その第１ライン導体３８の一端部と接地電極との間に接続された出力抵抗ＲOUT の両端から発生する出力信号ＳOUT を観測するとき、入力信号ＳINの周波数を１ＧＨｚ〜１０ＧＨｚ程度まで変化させて、透過係数Ｓ２１（ｄＢ）（＝ＳOUT ／ＳIN) を算出し、その透過係数Ｓ２１の周波数特性を図５(b) に示すように得た。図５(b) に示されるように、信号通過領域すなわちバンドパス領域において、透過係数Ｓ２１の周波数特性で、所定の周波数ｆn において、十分に深さのあるノッチ( 切痕) 特性すなわち局部的な周波数ｆn を中心とする狭帯域での減衰特性が得られた。この場合において、フィルタ１０は、全体としては狭帯域の信号の通過を阻止する阻止帯域（ノッチ）付きバンドパスフィルタとしての効果をもたらしているし、局部的に見れば、ＧＨｚ帯においてその狭帯域の信号の通過を阻止する帯域阻止フィルタ（Band Elimination Filter ）としての効果をもたらしている。
【００３３】
ここで、凹み４２が形成されることにより第２ライン導体４０の端部が、第１電磁波吸収材料層３２よりも低い誘電率の空気によって覆われると、反射点を構成する第２ライン導体４０の端部におけるインピーダンス（屈折率）の変化が増大されるとともにその反射点における反射係数が増加されるので、２つの第２ライン導体４０間の長手方向の間隔が第１ライン導体３８と第２ライン導体４０との間で構成される共振器の共振波の波長λの１／４より短く設定されているにも拘わらずその共振器のＱが高くなることが、上記十分に深さのあるノッチ( 切痕) 特性が得られた理由であると考えられる。
【００３４】
ここで、共振器長に相当する、上記第１ライン導体３８と第２ライン導体４０との重ね長さをＬ、上記ノッチ周波数をｆn とすると、次式(1) により表される。また、上記第１ライン導体３８と第２ライン導体４０との間の静電容量をＣ、上記第１ライン導体３８と第２ライン導体４０とにより挟まれた高誘電率材料層３４の誘電率をε、透磁率をμとすると、ノッチ間周波数Δｆn は次式(2) により表される。
【００３５】
ｆn ＝７５×１／（ｋ×Ｌ）        ・・・(1) 
Δｆn ＝Ｃ／（２√( εμ) ×Ｌ）  ・・・(2) 
【００３６】
上述のように、本実施例によれば、共振器を構成するために高誘電体材料製の高誘電率材料層３４の表面に固着された第１ライン導体３８および第２ライン導体４０と、その高誘電率材料層３４から所定距離離隔して平行に設けられた蓋板（接地導体）１６、１８と、その高誘電率材料層３４と接地導体１６、１８との間に充填された第１電磁波吸収材料層３２および第２電磁波吸収材料層３６とを備えたフィルタ１０において、前記共振器を構成する一対の第１ライン導体３８および第２ライン導体４０のうちの全長が短い側の第２ライン導体４０の少なくとも端部付近が、第１電磁波吸収材料層３２よりも低い誘電率を有する材料（空気）で覆われているので、第２ライン導体４０の端部に形成される反射点における反射率が向上して共振器のＱが向上するとともに、所定帯域の信号の通過を阻止するための深いノッチを有する好適な濾波特性が得られる。
【００３７】
また、本実施例によれば、第２電磁波吸収材料層３２よりも低い誘電率を有する材料は誘電率が極めて低い空気（気体）であるので、軽量のフィルタ１０が構成される。
【００３８】
また、本実施例によれば、(a) ライン導体は、高誘電率材料層３４の一面に配置された第１ライン導体３８と、高誘電率材料層３４の他面においてその第１ライン導体３８と対抗するように配置された、第１ライン導体３８より全長が短い第２ライン導体４０を含むものであり、(b) その第２ライン導体４０の両端部付近が第１電磁波吸収材料層３２よりも低い誘電率を有する材料でそれぞれ覆われているものであることから、１つの第１ライン導体３８と２つの第２ライン導体４０とによって高いＱを備えた共振器がそれぞれ構成される。
【００３９】
また、本実施例によれば、(a) ライン導体は、高誘電率材料層３４の一面に配置された第１ライン導体３８と、高誘電率材料層３４の他面においてその第１ライン導体３８との間で高誘電率材料層３４を挟んで対向するように配置され、第１ライン導体３８より全長が短い複数個の第２ライン導体４０から構成され、(b) それら複数個の第２ライン導体４０の両端部付近が第１電磁波吸収材料層３２よりも低い誘電率を有する材料でそれぞれ覆われており、(c) 複数個の第２ライン導体４０は第１ライン導体３８との間で複数の共振器をそれぞれ構成し、(d) それら複数の共振器の共振周波数に対応する複数の帯域において信号の通過を阻止するものであることから、高誘電率材料層３４を挟んで対向するように配置された第１ライン導体３８と複数の第２ライン導体４０との間で高次のモードで共振する複数の共振器が構成されるので、複数のノッチを有する濾波特性が得られる。
【００４０】
また、本実施例によれば、複数個の第２ライン導体４０の長手方向の配置間隔は、その第２ライン導体４０で構成される共振器における共振波の波長λの１／４よりも短い寸法であることから、フィルタ１０を小型に構成することができる。
【００４１】
また、本実施例によれば、(a) 第１電磁波吸収材料層３２および第２電磁波吸収材料層３６を構成する電磁波吸収材料は軟磁性物質の粉末を含む合成樹脂であるので、適度の誘電率および磁性損失特性を備える。また、第２ライン導体４０の端部付近を覆う第１電磁波吸収材料層３２よりも低い誘電率を有する材料は空気であるので、安価にフィルタを小型に構成することができる。
【００４２】
次に、本発明の他の実施例を説明する。なお、以下の説明において、前述の実施例と共通する部分には同一の符号を付して説明を省略する。
【００４３】
図６は、本発明の他の実施例のバンドパスフィルタ５０を示す図３に対応する図である。図６のフィルタ５０は、第１電磁波吸収材料層３２および第２電磁波吸収材料層３６に形成された凹みの形状が異なる点においてのみ前述のフィルタ１０と相違する。本実施例では、入力側第２ライン導体４０の全体を空気で覆うための凹み５２と、出力側第２ライン導体４０の両端部および中央部を空気で覆うための凹み５４、５６、５８とが第１電磁波吸収材料層３２に設けられるとともに、上記凹み５２、５４、５６、５８と同じ形状の凹み６２、６４、６６、６８が高誘電率材料層３４を挟んで対称位置となるように第２電磁波吸収材料層３６に形成されている。上記凹み５２、５４、５６、５８、６２、６４、６６、６８は直方体状、円筒状などの種々の形状であってもよい。
【００４４】
本実施例において、第１ライン導体３８の一部を空気で覆う凹み６２、６４、６６、６８によって導波路の伝播損失が低下させられる。また、入力側の第２ライン導体４０と第１ライン導体３８との間で構成される入力側共振器において、高誘電率の第１電磁波吸収材料層３２および第２電磁波吸収材料層３６と空洞を構成する凹み５２、６２との位相速度が異なるためにマルチモードとなり易い傾向となるが、出力側の第２ライン導体４０と第１ライン導体３８との間で構成される出力側共振器において１次、２次、３次共振の電流定在波の腹の位置に第１電磁波吸収材料層３２および第２電磁波吸収材料層３６が第１ライン導体３８および第２ライン導体４０とに接して壁が配置されているので、共振器の高次のモードが安定化する利点がある。
【００４５】
図７は、他の実施例のフィルタ７０の使用法および特性測定方法と濾波特性とを説明する図であって、(a) は使用および特性測定回路を、(b) は測定された透過係数の周波数特性を示している。本実施例のフィルタ７０では、図７(a) に示すように、高誘電率材料層３４の両面に固着されて相対向するように配置された第１ライン導体３８と第２ライン導体４０とが略同様の長さであって、長手方向に所定寸法だけずらされている。本実施例においても、図７(b) に示すノッチ特性が、フィルタ１０の場合と同様に得られる。
【００４６】
以上、本発明の好適な実施例を図面に基づいて詳細に説明したが、本発明はこれに限定されるものではなく、更に別の態様においても実施される。
【００４７】
例えば、図３のフィルタ１０では、第２ライン電極４０が２つであったが、１個または３個以上設けられてものであってもよい。
【００４８】
また、前述の第１電磁波吸収材料層３２および第２電磁波吸収材料層３６は、固体のみならず、液体であってもよい。また、凹み４２内には、不活性ガスなどの空気以外の気体が封止されていてもよい。
【００４９】
また、前述の実施例において、フィルタ１０、５０、７０は、必ずしも長方形でなくてもよく、正方形、円筒形、多角柱形状であってもよい。
【００５０】
また、前述の実施例において、所望の特性を得るために、直列或いは並列に接続されたフィルタから複合的に構成されたものであってもよい。
【００５１】
その他、一々例示はしないが、本発明は、その趣旨を逸脱しない範囲内において、種々の変更が加えられて実施されるものである。
【図面の簡単な説明】
【００５２】
【図１】本発明の一実施例であるフィルタの外形を示す平面図である。
【図２】図１のフィルタの外形を示す側面図である。
【図３】図１のフィルタの内部のフィルタ回路の構成を説明する、図１のIII-III 視断面図である。
【図４】図３のフィルタ回路の製造工程を説明する工程図である。
【図５】図１のフィルタの使用法および特性測定方法と濾波特性とを説明する図であって、(a) は使用および特性測定回路を、(b) は測定された透過係数の周波数特性を示している。
【図６】本発明の他の実施例のフィルタの内部に設けられたフィルタ回路の構成を説明する図であって、図３に相当する図である。
【図７】本発明の他の実施例のフィルタの使用法および特性測定方法と濾波特性とを説明する図であって、(a) は使用および特性測定回路を、(b) は測定された透過係数の周波数特性を示す図５に相当する図である。
【符号の説明】
【００５３】
１０、５０、７０：フィルタ
３２：第１電磁波吸収材料層
３４：高誘電率材料層
３６：第２電磁波吸収材料層
３８：第１ライン導体
４０：第２ライン導体
４２：凹み
５２、５４、５６、５８：凹み
６２、６４、６６、６８：凹み
【図１】
2006135558.tif 000003
【図２】
2006135558.tif 000004
【図３】
2006135558.tif 000005
【図４】
2006135558.tif 000006
【図５】
2006135558.tif 000007
【図６】
2006135558.tif 000008
【図７】
2006135558.tif 000009